(57)【要約】  【課題】  透明性や導電性の低下を抑制しながら耐環境性、具体的には塩化物イオンなどへの耐久性に優れた銀系薄膜層を有する透明導電性薄膜積層体を提供し、併せて、従来よりも「色彩の調整が容易」、「色相の改善」を実現したプラズマディスプレイパネル用光学フィルターを提供すること。  【解決手段】  主として、インジウムとセリウムと酸素からなる高屈折率層と、銀または銀合金からなる金属薄膜層を５層から１３層繰り返して積層し、かつ、２つの主面に最も近い金属薄膜層の膜厚を異にすること。  上記の積層体は、フラットな透過スペクトルを有し、塩化物イオンに対する耐久性にも優れている。このため、該透明導電性薄膜積層体をプラズマディスプレイパネルに用いることにより、色調豊かで、高耐久なプラズマディスプレイパネルを提供することが可能となる。【特許請求の範囲】
【請求項１】
少なくともインジウムとセリウムと酸素からなる高屈折率層（ａ）と、
銀もしくは銀合金からなる金属薄膜層（ｂ）とが、
両者の合計で５層〜１３層繰り返して積層し、該金属薄膜層（ｂ）の内、２つの主表面のそれぞれに最も近い金属薄膜層をそれぞれ(bL)、(bH)として
金属薄膜層(bL)の膜厚と金属薄膜層(bＨ)の膜厚とが異なることを特徴とする透明導電性薄膜積層体。
【請求項２】
銀合金が、金、銅、パラジウム、プラチナ、ネオジウム、ビスマスから選ばれる少なくとも１種の金属を含む銀合金であることを特徴とする請求項１記載の透明導電性薄膜積層体。
【請求項３】
高屈折率層（ａ）のセリウムの含有率が、０．１ｗｔ％以上、３０．０ｗｔ％以下であることを特徴とする請求項１に記載の透明導電性薄膜積層体。
【請求項４】
金属薄膜層（ｂ）のパラジウム含有率が０．１ｗｔ％以上、３．０ｗｔ％以下であり、銅の含有率が０．１ｗｔ％以上、３．０ｗｔ％以下であることを特徴とする請求項１に記載の透明導電性薄膜積層体。
【請求項５】
金属薄膜層（ｂ）のネオジウム含有率が０．１ｗｔ％以上、３．０ｗｔ％以下であり、金の含有率が０．１ｗｔ％以上、３．０ｗｔ％以下であることを特徴とする請求項１記載の透明導電性薄膜積層体。
【請求項６】
請求項１に記載の透明導電性薄膜積層体を用いたプラズマディスプレイパネル用光学フィルター。
【発明の詳細な説明】
【技術分野】
【０００１】
本発明は、高透過性、低抵抗な透明導電性薄膜積層体に関する。さらには、透明導電性薄膜積層体を用いたプラズマディスプレイパネル用光学フィルターに関する。
【背景技術】
【０００２】
透明導電性薄膜は、透明であるにも関わらず導電性を有する薄膜であり、その代表例はインジウムとスズの酸化物（ＩＴＯ）からなる薄膜である。その用途は幅広く、主な用途として、表示パネルの透明電極用や電磁波遮断用に用いられている。
【０００３】
近年、社会が高度化するに従って、光エレクトロニクス関連部品、機器は著しく進歩しており、表示パネルの大型化や薄型化、小型携帯化のニーズが非常に高まっている。これを実現する為には、表示素子の低消費電力化が必要である。この目的の為には、可視光線透過率を維持しつつ、抵抗値が低い透明導電性薄膜の開発が有効である。特に、最近開発されつつある有機エレクトロルミネッセンス素子は、自発光タイプで、小型携帯端末向けに主に開発されており、透明導電性薄膜の低抵抗化への期待は大きい。また、現在市場に広まりつつあるプラズマディスプレイパネルや次世代のディスプレイとして開発されつつあるフィールドエミッションディスプレイに関しても、消費電力の面から低抵抗透明導電性薄膜の開発に対する期待は大きい。
【０００４】
透明導電性薄膜積層体が、このようなディスプレイといった一般的用途として用いられる場合、電磁波遮断が重要な課題となってくる。電磁波は、計器に障害を及ぼすことが知られており、最近では、人体にも障害を及ぼす可能性もあるとの報告もされている。このため、電磁波放出に関しては、法的も規制される方向になっている。例えば、現在日本では、ＶＣＣＩ（Ｖｏｌｕｎｔａｌｙ Ｃｏｎｔｒｏｌ Ｃｏｕｎｃｉｌ  ｆｏｒ  Ｉｎｔｅｒｆｅｒｅｎｃｅ  ｂｙ  ｄａｔａ  ｐｒｏｃｅｓｓｉｎｇ  ｅｑｕｉｐｍｅｎｔ  ｅｌｅｃｔｒｏｎｉｃ  ｏｆｆｉｃｅ  ｍａｃｈｉｎｅ）による規制があり、米国では、ＦＣＣ（Ｆｅｄｅｒａｌ  Ｃｏｍｍｕｎｉｃａｔｉｏｎ  Ｃｏｍｍｉｓｓｉｏｎ）による製品規制がある。
【０００５】
電磁波遮断用として透明導電性薄膜積層体が用いられている例として、テレビやコンピューター用ＣＲＴモニター向けの電磁波遮断フィルターがある。テレビ用途として最近、急速に普及が進んでいるプラズマディスプレイパネルは、その発光原理上、強度の電磁波を表示部分から外部に放出する。強度の電磁波を遮断する為には、低抵抗であり、透明な電磁波遮断フィルターが必要となる。電磁波遮断フィルターのひとつとして、透明導電性薄膜タイプの光学フィルターがあるが、その電磁波遮断能力は、光学フィルターの面抵抗が低いほど優れる傾向がある。
【０００６】
低抵抗な光学フィルターを実現可能とする低抵抗な透明導電性薄膜の開発にあたっては、抵抗が低い金属薄膜層を積層して透明導電性薄膜を得ることが通常行われる。金属薄膜層として、特に純物質中でも最も比抵抗が小さい銀を用いた金属薄膜層の利用が有効である。さらに、透過率の上昇及び金属薄膜層の安定性向上には、金属薄膜層を透明高屈折率薄膜層、例えば、前述のＩＴＯ層で挟み、透明導電性薄膜積層体を形成することが非常に有効である。この透明導電性薄膜積層体は、各薄膜層の材料や膜厚を選ぶことによって、用途に応じて最適な光学特性及び電気特性を有するように設計することが可能である。
【０００７】
しかし、比抵抗が低いことから金属薄膜層材料として好適に用いられる銀は、原子の凝集を生じやすいことが知られている。例えば、塩化物イオンの存在下においては、容易に凝集を生じる。銀薄膜中の銀原子が凝集すると、銀白色の点を生じ、本来持つ高透明性や、低抵抗性を失う結果となる。ＩＴＯ層と銀層からなる透明導電性薄膜積層体は、銀の単独層に比べると塩素イオンに対する耐久性が向上しているが、近年、上記のディスプレイ装置が民生用として急激に普及し始めていることから、より塩化物イオンに対して高耐久な透明導電性薄膜積層体の開発が求められ、且つ、期待されている。
【０００８】
銀の凝集を抑制する為の手法の１つとして、銀を合金化する方法がある。合金化に用いる金属としては、金、銅、パラジウムが一般的に知られており、例えば、特開平１０−２４５２０号公報（特許文献１）等の報告があり、銀以外の金属の含有率が高いほどその耐久性が向上することが知られている。しかし、他種金属の含有率が増加するとともに、銀合金とＩＴＯとの透明導電性薄膜積層体は、面抵抗の上昇及び透過率の低下を生じる傾向がある。このため、銀とＩＴＯからなる透明導電性薄膜積層体の低抵抗及び高透過率をできる限り維持したまま耐久性を向上させる技術が求められている。
【０００９】
また、ＩＴＯとＡｇの組合せからなる透明導電性薄膜をは、低い面抵抗を実現しようとすると、波長が４００〜５００ｎｍ及び６００〜７００ｎｍの光の透過率が５００〜６００ｎｍの透過率に比較して低く、可視光線透過率の面でも不利となる傾向がある。一方、ＰＤＰ光学フィルター用途に透明導電性薄膜を利用する場合、透明導電性薄膜は可視光全域にわたって、できるだけ均一で高い透過率を示すことが、フィルターとしての光学設計等の自由度を高くすることが出来る。このため、透過スペクトルが可視光領域において、よりフラット、かつ、高透過である透明導電性薄膜積層体の出現が望まれている。
【特許文献１】特開平１０−２４５２０号公報
【発明の開示】
【発明が解決しようとする課題】
【００１０】
従って、本発明が解決しようとする課題は、透過率の波長依存性が少なく、より具体的には４００〜５００ｎｍ、５００〜６００ｎｍ、６００〜７００ｎｍのそれぞれの領域における透過率の比が従来に比較して著しく小さく、かつ、塩素イオン等に対する耐久性が従来と比較して著しく高い低面抵抗の透明導電性薄膜積層体を提供することである。さらには、従来よりも調色が容易かつ鮮明な、環境に対して高耐久なプラズマディスプレイパネル用光学フィルターを提供することである。
【課題を解決するための手段】
【００１１】
本発明の課題を解決するための手段として、高屈折率層としてインジウムとセリウムと酸素からなる薄膜層を採用することにより、高屈折率層に隣接する銀主体の合金金属薄膜層の“やけ”を防止でき、その結果得られたフラットなスペクトル形状かつ高い透過率、さらに高い導電性を維持した透明導電性薄膜積層体を得ることができることを見出した。すなわち、本発明は、
（１）少なくともインジウムとセリウムと酸素からなる高屈折率層（ａ）と、
銀もしくは銀合金からなる金属薄膜層（ｂ）とが、
両者の合計で５層〜１３層繰り返して積層し、該金属薄膜層（ｂ）の内、２つの主表面のそれぞれに最も近い金属薄膜層をそれぞれ(bL)、(bH)として、
金属薄膜層(bL)の膜厚と金属薄膜層(bＨ)の膜厚とが異なることを特徴とする透明導電性薄膜積層体であり、
（２）好ましくは、銀合金が、金、銅、パラジウム、プラチナ、ネオジウム、ビスマスから選ばれる少なくとも１種の金属を含む銀合金であることを特徴とする透明導電性薄膜積層体であり、
（３）  好ましくは、高屈折率層（ａ）のセリウムの含有率が、０．１ｗｔ％以上、３０．０ｗｔ％以下であることを特徴とする請求項１に記載の透明導電性薄膜積層体であり、
（４）  好ましくは、金属薄膜層（ｂ）のパラジウム含有率が０．１ｗｔ％以上、３．０ｗｔ％以下であり、銅の含有率が０．１ｗｔ％以上、３．０ｗｔ％以下であることを特徴とする透明導電性薄膜積層体であり、
（５）  好ましくは、金属薄膜層（ｂ）のネオジウム含有率が０．１ｗｔ％以上、３．０ｗｔ％以下であり、金の含有率が０．１ｗｔ％以上、３.０ｗｔ％以下であることを特徴とする透明導電性薄膜積層体であり、
（６）  上記の透明導電性薄膜積層体を用いたプラズマディスプレイパネル用光学フィルターである。
【発明の効果】
【００１２】
本発明により、高い導電性を維持したまま銀を主体とする金属薄膜層で銀白色の点を生じにくい高耐久な透明導電性薄膜積層体が可能となり、また、可視光領域においてフラットな透過スペクトルを有し、より高い透明性を示す透明導電性薄膜積層体を実現できる。さらには、該透明導電性薄膜積層体を用いることにより、調色が容易、かつ、多彩な調色が可能な高耐久プラズマディスプレイパネル用光学フィルターを提供することができる。このため、本発明の工業的価値は大きい。
【発明を実施するための最良の形態】
【００１３】
本発明における透明導電性薄膜積層体は、インジウムとセリウムと酸素が含まれている高屈折率層（ａ）と銀もしくは銀を主体とした合金（銀合金）からなる金属薄膜層（ｂ）を繰り返し積層し、特定の２層の膜厚が特定の関係になっていることを特徴とするものである。積層体を形成する理由としては、透明導電性薄膜をプラズマディスプレイパネルやフィールドエミッションパネルなどの光学フィルターとして使用する際に求められる高い導電性と高い透明性を得るには、上記積層体構造を有することが有力な解決手段であるためである。
【００１４】
また、本発明の透明導電性薄膜積層体は、自立膜として扱いにくい場合があるので、透明基体（Ａ）上に上記薄膜積層体を形成したものが、種々の用途に用いる上で好ましい形態である。
【００１５】
本発明における透明導電性薄膜積層体の層数は、上記の高屈折率層（ａ）と金属薄膜層（ｂ）との合計で、５層〜１３層を有していることを特徴とする。本発明の透明導電性薄膜積層体の具体的な例示としては、透明基体（Ａ）上に高屈折率層（ａ）と金属薄膜層（ｂ）が、（ａ）／（ｂ）の順の積層単位を２〜６回繰り返して積層され、さらに金属薄膜層（ｂ）上に高屈折率層（ａ）が積層された様な構成である。高屈折率層（ａ）と金属薄膜層（ｂ）との積層数は、多いほど導電性-透過性バランスの観点からは好ましいが、コスト、品質安定性問題を考慮すると、好ましくは１１層以下、より好ましくは９層以下、特に好ましくは、７層以下である。なお、各層の間及び最表面には、様々な機能層を有しても構わない。想定される機能層としては、密着層、ガスバリア層、耐環境性向上のための層などである。
【００１６】
本発明に用いられる透明基体（Ａ）としては、主にフィルム状及び板状のものであり、透明性に優れ、用途に応じた十分な機械的強度を有するものであることが好ましい。ここで言う透明性に優れるとは、使用される状態での厚さにおいて、視感透過率が４０％以上であることを示す（測定法：ＪＩＳ  Ｒ３１０６）。また、透明基体（Ａ）の主面に、反射防止層や防眩層が形成されていても構わない。
【００１７】
透明基体（Ａ）として、例えば透明基体用フィルムを用いる場合、高分子フィルムが好適に用いられる。具体的に例示すると、ポリイミド、ポリスルホン、ポリエーテルスルホン、ポリエチレンテレフタレート、ポリメチレンメタクリレート、ポリカーボネート、ポリエーテルエーテルケトン、ポリプロピレン、トリアセチルセルロース等のフィルムが挙げられる。中でも、ポリエチレンテレフタレート及びトリアセチルセルロースのフィルムが好適に用いられる。
【００１８】
透明基体用のフィルムの厚さに特に制限はない。通常は、２０μｍ〜５００μｍ程度である。
【００１９】
板状の透明基体としては、高分子成形体及びガラス等が挙げられる。透明高分子成形体は、ガラスと比較して、軽い、割れにくい等の好ましい特徴がある。好ましい材料を例示すると、ポリメタクリル酸メチルをはじめとするアクリル樹脂、ポリカーボネート樹脂等が挙げられるが、これらの樹脂に限定されるものではない。中でも、ポリメタクリル酸メチルは、その広い波長領域での高透明性と機械的強度の高さから好適に使用することができる。
【００２０】
また、透明高分子成形体には、表面の硬度、耐傷付き性や密着性を増す等の理由でハードコート層が設けられることが多い。
【００２１】
ガラスは、熱及び湿気による形状変化が少ない為、微妙な精度を必要とする光学用途に対して好適に用いられる。機械的強度を持たせるために、化学強化加工、または、風冷強化加工を行い、半強化ガラスまたは強化ガラスにして通常用いられる。
【００２２】
板状透明基体の厚さに特に制限はなく、十分な機械的強度と平面性を維持する剛性が得られれば良い。通常は、０．５ｍｍ〜１０ｍｍ程度である。
【００２３】
高屈折率層に用いられる材料としては、一般的にできるだけ透明性に優れたものであることが好ましい。ここでいう透明性に優れるとは、膜厚１００ｎｍ程度の薄膜を形成した時に、その薄膜の視感透過率が６０％以上、好ましくは、７０％以上であることを指す（測定法：ＪＩＳ  Ｒ３０１６）。また、高屈折率材料とは、５５０ｎｍの光に対する屈折率が１．４以上、好ましくは、１．８以上の材料である。これらには、用途に応じて不純物を混入させても良い。
【００２４】
本発明の高屈折率層（ａ）は、インジウム、セリウムと酸素が含まれている。本発明の高屈折率層（ａ）中のセリウムの含有率は、０．１ｗｔ％以上、３０．０ｗｔ％以下であることが好ましい。より好ましくは、５．０ｗｔ％以上、２０．０ｗｔ％以下である。
【００２５】
高屈折率層（ａ）の形成に関しては、イオンプレーティング法、または、反応性スパッタリング法が好適に用いられるが、これに限定されるものではなく、公知の薄膜形成法を制限無く用いることが出来る。上記のイオンプレーティング法では、反応ガスプラズマ中で所望の金属、または、焼結体を抵抗加熱したり、電子ビームにより加熱したりすることにより真空蒸着を行う。また、反応性スパッタリング法では、ターゲットに所望の金属、または、焼結体を使用、スパッタリングガスにアルゴン、ネオン等の不活性ガスを用い、反応に必要なガスを加えてスパッタリングを行う。
【００２６】
本発明における高屈折率層（ａ）の厚さに関しては、本発明の目的を損なわない限りは特に制限はない。膜厚は、通常、透明導電性薄膜積層体の透過性及び電気伝導性を考慮して決定される。一般的には０.５ｎｍ〜１００ｎｍ程度である。
【００２７】
金属薄膜層（ｂ）の材料は、銀もしくは銀を主体とした合金である。銀合金の銀以外の金属としては、公知の物を用いることが出来る。好ましくは金、銅、パラジウム、プラチナ、ネオジウム、ビスマスから選ばれる１種類以上の金属を例示できる。特に、銀とパラジウムと銅との合金、銀とネオジウムと金との合金、及び、銀とネオジウムと銅との合金が好ましい。
【００２８】
本発明における銀合金に関して、上記の様な銀以外の金属の含有率が高ければ高い程透明導電性薄膜積層体の耐久性は一般的に高くなるが、透過率は低下し、面抵抗は上昇する傾向がある。このため、通常は用途に応じて必要な透過率及び面抵抗を考慮した上で、各含有率を決定する。
【００２９】
銀とパラジウムと銅を含む合金に関して、パラジウムと銅の好ましい含有割合は、パラジウムが０．１ｗｔ％以上、３．０ｗｔ％以下であり、銅が０．１ｗｔ％以上、３．０ｗｔ％以下である。より好ましいパラジウムと銅との含有割合は、パラジウムが０．１ｗｔ％以上、１．５ｗｔ％以下、銅が０．１ｗｔ％以上、１．５ｗｔ％以下である。
【００３０】
銀とネオジウムと金を含む合金に関して、ネオジウムと金の好ましい含有率は、ネオジウムが０．１ｗｔ％以上、３．０ｗｔ％以下であり、金が０．１ｗｔ％以上、３．０ｗｔ％以下である。より好ましくは、ネオジウムが０．１ｗｔ％以上、１．５ｗｔ％以下、金が０．１ｗｔ％以上、１．５ｗｔ％以下である。さらに好ましくは、ネオジウムが０．４ｗｔ％以上、１．０ｗｔ％以下、金が０．１ｗｔ％以上、１．０ｗｔ％以下である。
【００３１】
銀とネオジウムと銅を含む合金に関して、ネオジウムと銅の好ましい含有率は、ネオジウムが０．１ｗｔ％以上、３．０ｗｔ％以下であり、銅が０．１ｗｔ％以上、３．０ｗｔ％以下である。より好ましくは、ネオジウムが０．１ｗｔ％以上、１．５ｗｔ％以下、銅が０．１ｗｔ％以上、１．５ｗｔ％以下である。さらに好ましくは、ネオジウムが０．４ｗｔ％以上、１．０ｗｔ％以下、銅が０．１ｗｔ％以上、１．０ｗｔ％以下である。
【００３２】
金属薄膜層（ｂ）の形成に関しては、真空蒸着法、または、スパッタリング法が好適に用いられるが、これに限定されるものではなく、公知の製膜法を制限無く採用することが出来る。真空蒸着法では、所望の金属を蒸着源として使用し、抵抗加熱、電子ビーム加熱等により、加熱蒸着させることで簡単に金属薄膜を形成することができる。また、スパッタリング法を用いる場合は、ターゲットに所望の金属材料を用いて、スパッタリングガスにアルゴン、ネオン等の不活性ガスを使用し、直流スパッタリング法や高周波スパッタリング法を用いて金属薄膜を形成することができる。成膜速度を上昇させるために、直流マグネトロンスパッタリング法や高周波マグネトロンスパッタリング法が用いられることが多い。
【００３３】
金属薄膜層の厚さに関しては、透明導電性薄膜積層体を形成する金属薄膜層の総厚が厚ければ厚いほど透明導電性薄膜積層体の耐久性は高くなるが、透過率が低下する傾向にある。このため、通常は用途に応じて必要な透過率及び面抵抗を考慮した上で金属薄膜層の総厚が決定される。
【００３４】
本発明に係る金属薄膜層の各層の膜厚は、本発明の透明導電性薄膜積層体の２つの主表面のそれぞれに最も近い金属薄膜層（ｂＬ）および（ｂＨ）の膜厚が異なっていれば特に制限はないが、一般的には、５ｎｍ以上、２０ｎｍ以下である。より好ましくは、７ｎｍ以上、１５ｎｍ以下、特に好ましくは８ｎｍ以上、１２ｎｍ以下である。
【００３５】
また本発明では、透明基体（Ａ）上に透明導電性薄膜積層体が形成されている場合、透明基体（Ａ）に最も近い層を金属薄膜層（ｂＬ）、透明基体（Ａ）から最も遠い層を金属薄膜層（ｂＨ）と規定する。
【００３６】
上記の膜厚が異なるとは、膜厚の厚い方の金属薄膜層を基準として、好ましくは膜厚が６％以上異なっている場合に異なる膜厚とみなすものとする。また、その他の層との膜厚関係においても金属薄膜層（ｂＬ）、金属薄膜層（ｂＨ）の厚い方の膜厚値を基準として、膜厚が６％以上異なっている場合に異なる膜厚とみなすものとする。
【００３７】
本発明の透明導電性薄膜積層体は、高屈折率層（ａ）と金属薄膜層（ｂ）とが交互に積層された構成を有している。その層構成の一例を図１に示した。すなわち、透明基体１０上に、高屈折率層２０と金属薄膜層３０とが交互に合計７層積層されている。
【００３８】
本発明において金属薄膜層（ｂＬ）、金属薄膜層（ｂＨ）との金属薄膜の膜厚を異なる値に制御することにより、驚くべきことに耐環境性を向上させることが出来たり、可視光領域の透過光の波長依存性が極めて少なくなると言う効果を発現する。
【００３９】
耐環境性に優れる理由としては、厚い層は銀凝集を起こし難く、薄い層の銀凝集は透明性、面抵抗に対する影響が少ないためと推測される。尚、上記の耐環境性は、塩化ナトリウム水溶液浸漬試験および塩化ナトリウム水溶液滴下試験によって評価することができる。上記の試験の評価が好適な理由としては、前述の銀の凝集と言う現象が塩化物イオンにより起こりやすいことがある。また、透明導電性薄膜積層体を各種用途に用いる場合、通常は大気環境と隔離された状態で使用されるが、その製造工程においては大気や人体との接触する工程があるため、大気中や人の汗に含まれる塩化物イオンが付着することがあるこのようなことを想定した加速試験として上記の試験は有効である。
【００４０】
ここでいう塩化ナトリウム水溶液浸漬試験とは、塩化ナトリウム水溶液に透明導電性薄膜積層体を浸し、塩化物イオンによる透明導電性薄膜積層体の金属薄膜層における銀凝集状態を調べる試験である。
【００４１】
具体的に説明すると、試験に用いられる塩化ナトリウム水溶液の濃度は、透明導電性薄膜積層体の用途に応じて適当な値を選択すればよい。透明導電性薄膜積層体は、大気に長時間さらしておくと薄膜が凝集または化学変化を生じ、劣化する場合が多いので、通常は大気を遮断した状態で用いられる。そのため、製造段階において、透明導電性薄膜積層体が大気に対してむき出しになる短時間の間に透明導電性薄膜積層体に達する塩化物イオンの量に匹敵する濃度の塩化ナトリウム水溶液を用いて実験を実施すれば、実用に耐え得る能力を持っているかどうかを判断することが可能である。通常は、０.５ｍｏｌ／ｌ、温度２０℃の水溶液に９時間程度浸すことにより判断することができる。塩化ナトリウム水溶液への透明導電性薄膜積層体の浸し方に特に制限はない。通常は、塩化ナトリウム水溶液を入れた容器内に、透明導電性薄膜積層体を沈めて評価を行う。透明導電性薄膜積層体を透明基体（Ａ）上に形成した場合は、透明基体ごと塩化ナトリウム水溶液に沈める。
【００４２】
塩化ナトリウム水溶液浸漬試験による塩化物イオンに対する耐食性の定量的判断は、透明導電性薄膜の透過率低下を調べることによって行うことができる。即ち、指標として、浸漬前の視感平均透過率Ｔ０に対するｘ時間浸漬後の視感平均透過率Ｔｘの割合＝Ｔｘ／Ｔ０を用いればよい。Ｔｘ／Ｔ０が１に近いほど、銀凝集による点状欠陥の頻度が小さくなると考えられるので好ましい。
【００４３】
本発明においては、塩化ナトリウム水溶液の濃度を０．５ｍｏｌ／ｌ、温度２０℃に９時間及び２１時間浸漬した場合の視感平均透過率値を採用して、塩化物イオンに対する耐久性を評価した。一般的には、Ｔｘ／Ｔ０が０．８以上であることが好ましく、より好ましくは、０．９以上であることが望まれる。
【００４４】
また、本発明においては、塩化ナトリウム水溶液浸漬試験とともに、塩化ナトリウム水溶液滴下試験も耐久性評価法として好適に利用出来る。ここでいう塩化ナトリウム水溶液滴下試験とは、塩化ナトリウム水溶液を透明導電性薄膜積層体上に滴下し、高温高湿処理することにより生じる銀凝集の点状欠陥発生頻度及びそのサイズにより、塩化物イオンに対する耐久性を評価できるものである。該塩化ナトリウム水溶液滴下試験は、より製造工程等において大気や人体との接触による塩化物イオンの影響（付着）の形態に近い評価方法と考えられる。
【００４５】
塩化ナトリウム水溶液滴下試験による塩化物イオンに対する耐食性の定量的判断は、湿熱試験１０時間後の点状欠陥のサイズを測定することにより判断することができる。即ち、指標として、点状欠陥のサイズが小さければ小さい程、銀凝集による点状欠陥の頻度が低下している、言い換えれば、塩化物イオンに対する耐久性が向上しているので好ましい。好ましくは、０．５ｍｍφ以下である。
【００４６】
評価に使用する塩化ナトリウム水溶液の濃度及び滴下量は、１０時間の湿熱試験により、点状欠陥の差が観察できる濃度及び滴下量を使用することが好ましい。この理由として、銀凝集による点状欠陥は、濃度が高すぎる場合、凝集する速度が速すぎるため、正確な評価をすることができなくなるためである。また、濃度が低すぎる場合、評価時間が長くなる為、評価としては適していない。また、滴下量においては、滴下量が多すぎると、乾燥に時間がかかり、乾燥中に外部から塩化物イオンが混入する可能性があり、正確な評価ができなくなる。また、滴下量が少なすぎると、滴下量の誤差が大きくなり正確な評価ができなくなる。本発明においては、適度な塩化ナトリウム水溶液の濃度および滴下量を多種類検討し、その結果、０．００１ｍｏｌ／ｌの塩化ナトリウム水溶液をマイクロシリンジにより０．１μｌ滴下することが最も評価に適していることを確認し、該濃度、該滴下量を評価に使用した。
【００４７】
また、透過光の波長依存性が少ない特性、すなわち高透過率及びフラットな透過スペクトルとなる理由は現時点では不明であり、これらの効果は光学特性上経験的に得られた知見である。より詳細に説明するために、本発明の高屈折率層（ａ）４層と金属薄膜層（ｂ）３層とを透明基体（Ａ）上に交互に積層した透明導電性薄膜積層体の透過スペクトル図の例を図２に示す。１００が（ｂＨ）の膜厚＞（ｂＬ）の膜厚、２００が（ｂＨ）の膜厚＝（ｂＬ）の膜厚、３００が（ｂＨ）の膜厚＜（ｂＬ）の膜厚の場合の４００ｎｍ〜７００ｎｍの透過スペクトルを示す。光線は、（ｂＨ）を入射側、（ｂＬ）側が透過側となる様に照射している。図２に示す如く、（ｂＬ）＜（ｂＨ）となる透明導電性薄膜積層体においては、他の場合に比して透過率が高く、よりフラットな透過スペクトルを有することが分かる。
【００４８】
透明導電性薄膜積層体の光学特性として、一般的に、高い視感平均透過率を有することが好ましい。ここでいう好ましい視感平均透過率とは、５０％以上であり、より好ましくは、６０％以上、さらに好ましくは、７０％以上である。
【００４９】
また、ディスプレイ用途として透明導電性薄膜積層体を用いる場合、高い視感平均透過率に加えて、可視光領域においてできるだけフラットな透過スペクトルを有する透明導電性薄膜積層体が適している。ここでいうフラットな透過スペクトルとしては、４５０ｎｍの透過率Ｔ４５０を基準として、４００〜５００ｎｍの透過率がＴ４５０±５％、５５０ｎｍの透過率Ｔ５５０を基準として、５００〜６００ｎｍの透過率がＴ５５０±５％、６５０ｎｍの透過率Ｔ６５０を基準として、６００〜７００ｎｍの透過率がＴ６５０±５％の範囲にあり、かつ、Ｔ５５０に対するＴ４５０、Ｔ６５０の比、すなわちＴ４５０／Ｔ５５０及びＴ６５０／Ｔ５５０の値がが０．９０以上、特には０．９５以上であることが好ましい。この様な特性を得るには、図２にも示したとおり金属層（ｂＬ）、金属層（ｂＨ）のうち、光線が入射する側の金属層を透過側のそれよりも厚くしておくことが好ましい。
【００５０】
上記の様な透過光線の波長依存性が少ない特性は、ディスプレイ用途などに本発明の透明導電性薄膜積層体を用いた場合、後述する色調調整の自由度が高くなり、用途に合わせた色調を実現するのに非常に有利である。
【００５１】
また、透明導電性薄膜積層体の電気特性としては、特にディスプレイ用途として用いられる場合、一般的に低い面抵抗を有していることが好ましい。ここでいう好ましい面抵抗とは、０．１Ω／□以上、１５Ω／□以下、より好ましくは、０．１Ω／□以上、９Ω／□以下、さらに好ましくは、０．１Ω／□以上、７Ω／□以下である。
【００５２】
本発明における実施例では、透明導電性薄膜積層体を７層(高屈折率層：４層、金属層：３層)で評価した。実際のＰＤＰフィルターでは、５層、７層、９層、１１層、１３層として用いる為、条件を最適化することで高い視感平均透過率と低い面抵抗を有することができる。７層での好ましい視感平均透過率は５０％以上であり、より好ましくは、６０％以上、さらに好ましくは６５％以上である。また、７層での好ましい面抵抗は、０．２Ω／□以上、１０Ω／□以下、より好ましくは、０．２Ω／□以上、３Ω／□以下である。
【００５３】
本発明の透明導電性薄膜積層体は、透明電極他の公知の用途に用いることが出来るが、特にプラズマディスプレイパネル用光学フィルターに好適に用いることが出来る。その適用方法としては、公知のあらゆる方法を採用することができる。
【００５４】
プラズマディスプレイパネル用光学フィルターの一般的な例としては、透明基体（Ａ）上に高屈折率層（ａ）及び金属薄膜層（ｂ）が形成された透明導電性薄膜積層体（Ｂ）と機能性透明層（Ｃ）と透明支持体（Ｅ）とが、（Ｅ）／（Ｂ）／（Ｃ）となるように透明粘着材層（Ｄ）で貼り合わせているものが挙げられる。この際、透明導電性薄膜積層体（Ｂ）の高屈折率層（ａ）、金属薄膜層（ｂ）は、機能性透明層（Ｃ）側となるように配置されることが好ましい。なお、本発明はこれらの構成に限定されるものではない。
【００５５】
該機能性透明層（Ｃ）に付与される機能としては、具体的にハードコート性、反射防止性、防眩性、静電気防止性、防汚性、ガスバリア性、紫外線カット性、色調調整機能などの公知の性能、機能が挙げられるが、これに限定されるものではない。また、透明粘着材層（Ｄ）には、ディスプレイとしての色調を調整する機能を初めとする上記の機能を付与しても構わない。より具体的には、例えば特許３００４２２２号公報等に記載の手法を好適に採用することが出来る。
【００５６】
本発明のプラズマディスプレイパネル用光学フィルターをプラズマディスプレイパネルの前面に配設することにより、電磁波遮断、近赤外線遮断の他、ディスプレイとして鮮明な画像を長期にわたって提供することが可能である。
【００５７】
本発明の透明導電性薄膜積層体を実施例により具体的に説明する。なお、本発明は実施例によって限定を受けるものではない。また、比較例1及び２は、本発明の性能評価の比較品として作製した。
【実施例】
【００５８】
実施例１
（透明導電性薄膜積層体の作製）
ポリエチレンテレフタレート（ＰＥＴ）フィルム［厚さ７５μｍ］上に、直流マグネトロンスパッタリング法を用いて下記の条件で高屈折率層と、金属薄膜層とを成膜した。
直流マグネトロンスパッタリング法を用いて、透明基体（Ａ）上に、インジウムとセリウムと酸素からなる薄膜層（ａ）、銀とパラジウムと銅の合金薄膜層（ｂｘ、ｘ＝１，２，３）をＡ／ａ（厚さ：３５ｎｍ）／ｂ１（厚さ：８ｎｍ）／ａ（厚さ：７５ｎｍ）／ｂ２（厚さ：１０ｎｍ）／ａ（厚さ：７５ｎｍ）／ｂ３（厚さ：９ｎｍ）／ａ（厚さ：３５ｎｍ）なる順に積層し、透明導電性薄膜積層体を形成した。インジウムとセリウムと酸素からなる薄膜層は、高屈折率層（ａ）を、銀とパラジウムと銅との合金薄膜層は金属薄膜層（ｂ）を構成する。インジウムとセリウムと酸素からなる薄膜層の形成には、ターゲットとして、酸化インジウム−酸化セリウム焼結体［Ｉｎ２Ｏ３：ＣｅＯ２＝８０：２０（質量比）］を用い、スパッタリングガスとしてアルゴン・酸素混合ガス［全圧：２６６ｍＰａ、酸素分圧８ｍＰａ］を用いた。また、銀とパラジウムと銅の合金薄膜層の形成には、ターゲットとして銀とパラジウムと銅の合金［Ａｇ：Ｐｄ：Ｃｕ＝９８．０：１．０：１．０（原子数比）］を用い、スパッタリングガスとしてアルゴンガス［全圧：１８６ｍＰａ］を用いた。形成した透明導電性薄膜積層体の断面は図１と同様の構成である。
得られた透明導電性薄膜積層体は、高屈折率層側に易剥離性の保護フィルムを貼合して保管した。
【００５９】
比較例１
インジウムとセリウムと酸素からなる薄膜層の代わりに、ターゲットとして酸化インジウム−酸化スズの焼結体［Ｉｎ２Ｏ３：ＳｎＯ２＝９０：１０（重量比）］を用いてインジウムとスズと酸素からなる薄膜層を形成し、かつ、銀とパラジウムと銅からなる合金薄膜層（ｂ）の代わりに、ターゲットとして銀を用いて銀薄膜層を形成した以外は、実施例１と同様に実施した。形成した透明導電性薄膜積層体の断面は図１と同様の構成である。
【００６０】
比較例２
インジウムとセリウムと酸素からなる薄膜層の代わりに、ターゲットとして酸化インジウム−酸化スズの焼結体［Ｉｎ２Ｏ３：ＳｎＯ２＝９０：１０（重量比）］を用いてインジウムとスズと酸素からなる薄膜層を形成した以外は実施例１と同様に実施した。形成した透明導電性薄膜積層体の断面は図１と同様の構成である。
【００６１】
上記実施例１、比較例１及び２の透明導電性薄膜積層体の面抵抗、光線透過率の測定および塩化物イオンに対する以下の２種の塩化ナトリウム水溶液浸漬試験、塩化ナトリウム水溶液滴下試験を行った。
【００６２】
（面抵抗）
上記の透明導電性薄膜積層体の保護フィルムを剥がし、四探針測定法（プローブ間隔１ｍｍ）により測定した。
【００６３】
（光線透過率）
上記の透明導電性薄膜積層体の保護フィルムを剥がし、（株）日立製作所製分光光度計（Ｕ−３４００）により可視領域の光線透過率を測定した。この際、光線が高屈折率層側から入射し、透明基体側に透過するように透明導電性薄膜積層体をセットし透過率Ｔ０の測定を行った。
【００６４】
（塩化ナトリウム水溶液浸漬試験）
上記の作成した透明導電性薄膜積層体の透明基体側を透明粘着材によりアクリル板（５０ｍｍ×５０ｍｍ×２ｍｍ）に貼り合わせる。次に保護フィルムを剥離して、０．５ｍｏｌ／ｌの塩化ナトリウム水溶液に９時間浸漬した場合と、２１時間浸漬した場合の各浸漬時間における透過率(Ｔ０，Ｔ９、Ｔ２１)及び面抵抗を測定し、Ｔ９/Ｔ０、Ｔ２１/Ｔ０値で評価した。
【００６５】
（塩化ナトリウム水溶液滴下試験）
まず、上記の透明導電性薄膜積層体の透明基体側を透明粘着材によりアクリル板（５０ｍｍ×５０ｍｍ×２ｍｍ）に貼り合わせる。保護フィルムを剥離して、直接０．００１ｍｏｌ／ｌの塩化ナトリウム水溶液をマイクロシリンジにより１箇所につき０．１μｌを１０箇所滴下し、乾燥させた後、粘着材付きのＰＥＴフィルムを貼り合わせて評価サンプルとする。作製した評価サンプルは、環境劣化加速試験の条件である６０℃、９０％ＲＨの恒温恒湿槽に１０時間曝し、生じる点状欠陥のサイズを測定した。
上記のアクリル板や粘着材付きのＰＥＴフィルムを透明導電性薄膜積層体に貼り合わせる理由としては、評価するサンプルをより製品に近い構成にして評価する為である。
【００６６】
実施例及び比較例の面抵抗、透過率および耐久性試験の評価結果を表１、表２に示した。
【００６７】
【表１】
2005242264.tif 000002
【００６８】
【表２】
2005242264.tif 000003
【００６９】
表１より、実施例１の透明導電性薄膜積層体は、従来の銀層とＩＴＯ層の積層体の例である比較例１と同等の面抵抗を有し、比較例１よりも高い透過率を有する透明導電性薄膜であり、非常にフラットな透過スペクトルを有する透明導電性薄膜積層体であることがわかる。また表２から実施例１の透明導電性薄膜積層体は、比較例１の積層体に比して大変優れた塩化物イオンに対する耐久性を有していることが分かる。
【００７０】
また、一般的に塩化物イオンに対する耐久性が優れているとされている銀合金を用いた比較例２と比較しても、実施例１は、塩化物イオンに対する耐久性は同等レベル以上の耐久性を示している。また、光線透過率の波長依存性も少ない、すなわちフラットな透過スペクトルを示している。
【００７１】
つまり、本発明の透明導電性薄膜積層体は、面抵抗、透過率を維持したまま、塩化物イオンに対する耐久性が著しく向上した透明導電性薄膜積層体であり、かつ、可視光領域においてフラットな透過スペクトルを有する透明導電性薄膜積層体である。
【産業上の利用可能性】
【００７２】
本発明は、プラズマディスプレイパネルに好適に用いることができ、高透過かつフラットな透過スペクトルを有していることから、より多彩な調色が可能であり、かつ、環境中の塩化物イオンによる銀の凝集による点状欠陥を著しく抑制した高耐久なプラズマディスプレイパネルを提供することが可能である。
【図面の簡単な説明】
【００７３】
【図１】本発明の実施例に記載の透明導電性薄膜積層体の断面図（概略図）である。
【図２】透明導電性薄膜積層体（７層）の透過スペクトルである。
【符号の説明】
【００７４】
１００  金属薄膜層（ｂＨ）厚  ＞  金属薄膜層（ｂＬ）厚  の積層体の透過率曲線
２００  金属薄膜層（ｂＨ）厚  ＝  金属薄膜層（ｂＬ）厚  の積層体の透過率曲線
３００  金属薄膜層（ｂＨ）厚  ＜  金属薄膜層（ｂＬ）厚  の積層体の透過率曲線
１０    透明基体
２０    高屈折率層
３０    金属薄膜層
【図１】
2005242264.tif 000004
【図２】
2005242264.tif 000005